(57)【要約】      （修正有）【課題】めっき付着量を少なくしめっき層の薄膜化を実現し、かつスプラッシュおよびトップドロスに起因するめっき表面欠陥の発生を抑え、高品質の溶融金属めっき鋼帯を安定して製造できる溶融金属めっき鋼帯のワイピング方法を提供する。【解決手段】溶融金属めっき浴に連続的に金属ストリップを浸漬するとともに、該めっき浴から上方へ引き出された直後の前記金属ストリップ面にガスワイピングノズルから気体を吹きつけてめっき付着量を制御する溶融金属めっき鋼帯のワイピング方法であって、前記ガスワイピングノズルＡは、主ノズル１と、該主ノズルの上側及び下側に、主ノズルから噴射される気体の噴射方向と交差する方向に傾斜し前記主ノズルから噴射される気体よりも低速の気体を噴射する副ノズル２ａ，２ｂとを備え、前記主ノズルおよび前記副ノズルから噴射される気体の温度は溶融金属の融点以上である連続溶融金属めっき鋼帯のワイピング方法。【選択図】図１
2014055307.tif 000002
【特許請求の範囲】
【請求項１】
溶融金属めっき浴に連続的に金属ストリップを浸漬するとともに、該溶融金属めっき浴から上方へ引き出された直後の前記金属ストリップ面にガスワイピングノズルから気体を吹きつけてめっき付着量を制御する溶融金属めっき鋼帯のワイピング方法であって、前記ガスワイピングノズルは、主ノズルと、該主ノズルの上側及び下側に、主ノズルから噴射される気体の噴射方向と交差する方向に傾斜し前記主ノズルから噴射される気体よりも低速の気体を噴射する副ノズルとを備え、前記主ノズルおよび前記副ノズルから噴射される気体の温度は溶融金属の融点以上であることを特徴とする連続溶融金属めっき鋼帯のワイピング方法。
【請求項２】
前記主ノズル及び副ノズルから噴射される気体は不活性ガスであることを特徴とする請求項１に記載の連続溶融金属めっき鋼帯のワイピング方法。
【請求項３】
前記主ノズルから噴射される気体の気体密度ρ０と、前記副ノズルから噴射される気体密度ρ１との比Ｓ（Ｓ＝ρ０／ρ１）が、１．８０以上であることを特徴とする請求項１または請求項２に記載の連続溶融金属めっき鋼帯のワイピング方法。
【発明の詳細な説明】
【技術分野】
【０００１】
本発明は、ガスワイピングノズルを用いてめっき付着量の制御を行う連続溶融金属めっ鋼帯のワイピング方法に関するものである。
【背景技術】
【０００２】
連続溶融金属めっき鋼帯のワイピング方法としては、例えば、図４に示すように、一般に溶融金属からなるめっき浴２０に鋼帯Ｘを浸漬させ、シンクロール２２で方向転換した後、該鋼帯Ｘを鉛直上方に引き上げる工程の後に、この鋼帯Ｘを挟んで対向して設けた鋼帯幅方向に延在するガスワイピングノズル２１から加圧気体を鋼帯面に噴出させる、ガスワイピング方式によりめっき付着量を制御する方法がある。
【０００３】
ガスワイピング方式によれば、余剰な溶融金属が掻き取られて溶融金属の付着量（めっき付着量）が制御されるとともに、鋼帯表面に付着した溶融金属が鋼帯幅方向および鋼帯長手方向で均一化される。なお、ガスワイピングノズルは、通常鋼帯幅より長く構成され鋼帯の幅端部より外側まで延びている。このため、ガスワイピング方式の場合、多様な鋼帯幅を有する鋼帯のめっき付着量制御が可能で、鋼帯引き上げ時の幅方向の位置ズレ（蛇行）にも対応できるようになっている。
【０００４】
このようなガスワイピング方式では、鋼帯に衝突した気体噴流の乱れにより溶融金属が周囲に飛び散る、いわゆるスプラッシュが発生し、これが鋼帯表面に付着してめっき鋼帯の表面品質の低下を招くという問題がある。ガスワイピングノズルから鋼帯面に吹き付ける気体圧力を高くすると、このスプラッシュ発生の問題がより顕在化する。
【０００５】
鋼帯の連続製造プロセスにおいて生産量を増加させるには、鋼帯通板速度（ライン速度）を増加させればよい。しかし、ライン速度を増加させると、溶融金属の粘性によりめっき浴から引き出される溶融金属量（以下、初期付着量と称することもある。）も増加する。そのため、最終的なめっき付着量を一定範囲内に制御するためには、ガスワイピングノズルから鋼帯面に吹き付ける気体圧力をより高く設定して初期付着量を多く掻き取る必要がある。このため、スプラッシュ発生量が増加し、良好な表面品質を維持できなくなる。
【０００６】
また、めっき付着量を少なく薄膜化を実現するには、ガスワイピングノズルから鋼帯面に吹き付ける気体圧力を高くすることが有効である。しかし、鋼帯面に吹き付ける気体圧力を高くすると、上述したように、スプラッシュ発生量が増加し、良好な表面品質を維持しにくくなる。
【０００７】
上記のスプラッシュ発生の問題を解決するため、主として鋼帯に付着した溶融金属の付着量を制御するガスワイピングノズル（主ノズル）の上下に補助的なノズル（副ノズル）を設け、副ノズルの作用によって主ノズルの性能を向上させる以下の方法が開示されている。
【０００８】
特許文献１では、噴出口間が０．１〜２．０ｍｍの厚みの仕切り板で仕切られた主ノズルと副ノズルを有し、主ノズルと交差する方向に主ノズルよりも低速のガスを副ノズルから噴射することで、主ノズルから噴射するガスの広がりを抑える方法が開示されている。また、特許文献２では、主ノズルの周囲に火炎や燃焼ガスを噴射して、主ノズルからの噴流と周囲空気とを遮断することで、主ノズルから噴射するガスの流動抵抗を低下できる方法が開示されている。特許文献３では、副ノズルのガス温度が５００℃以下、かつ主ノズルと交差する方向に主ノズルよりも高温のガスを副ノズルから噴射することで、主ノズルと副ノズルからの噴流が混合しにくくなる方法が開示されている。
【０００９】
いずれの先行技術も、副ノズルから噴射されるガスの効果によって主ノズルから噴射されるガスの拡散を抑制することによりポテンシャルコア（流速が一様で乱れのない領域）を延長できるため、気体圧力を過剰に高めなくても効率的に溶融金属の掻き取りを行うことが可能となる。このため、同じめっき付着量を得る場合でも、従来技術に比べて気体圧力の設定を下げたり、ガスワイピングノズルと鋼帯の距離を大きくしたりすることでスプラッシュの発生を抑制できるとされている。
【先行技術文献】
【特許文献】
【００１０】
【特許文献１】特開２００６−３２８４８７号公報
【特許文献２】特開２００２−３４８６５０号公報
【特許文献３】特開２００９−２０３５００号公報
【発明の概要】
【発明が解決しようとする課題】
【００１１】
特許文献１のガスワイピングノズルについて、本発明者らが検討したところ、噴射されるガスの冷却効果によって溶融金属の粘度が上昇し、その結果、初期付着量が増加することがわかった。このため、スプラッシュを充分に低減することは困難であり、更に、噴射されるガスの冷却効果によってＺｎＯ、Ｆｅ２Ａｌ５、Ａｌ２Ｏ３等を含むトップドロスと称する浮遊物がめっき浴面上で多量に生成し、その結果、鋼板にトップドロスが付着して品質を損なってしまうという問題があることがわかった。
【００１２】
特許文献２のように、主ノズルの周囲に高温ガスを噴射しても、主ノズルから噴射されるガスの温度が低いために溶融金属が冷却凝固し、特許文献１と同様にトップドロスがめっき浴面上で多量に生成し、その結果、鋼板にトップドロスが付着して品質を損なってしまう。
【００１３】
特許文献３では、ガス量の多い主ノズルのガス温が低いため、副ノズルのガス温を上昇させても、副ノズルのガスと主ノズルのガスが混ざってしまうと、副ノズルのガス温上昇効果が薄れてしまう。その結果、所望のスプラッシュ減少効果が得られない。
【００１４】
すなわち、従来の技術では、スプラッシュの低減は可能であるものの、めっき層のさらなる薄膜化やトップドロスに起因する表面欠陥との両立は困難であった。
【００１５】
本発明は、かかる事情に鑑みてなされたものであって、ガスワイピングノズルを用いてめっき付着量の制御を行う溶融金属めっき鋼帯のワイピング方法において、めっき付着量を少なくしめっき層の薄膜化を実現するとともに、スプラッシュおよびトップドロスに起因するめっき表面欠陥の発生を抑え、高品質の溶融金属めっき鋼帯をより安定して製造することができる溶融金属めっき鋼帯のワイピング方法を提供することを目的とする。
【課題を解決するための手段】
【００１６】
上記課題を解決するために発明者らが鋭意検討した結果、副ノズルだけでなく主ノズルから噴射される気体の温度も積極的に上げることが有効であるという知見を得た。これにより、めっき浴から引き出される溶融金属の冷却を防止し粘度の上昇を抑えられるため、初期付着量が低減可能となり、同じ気体圧力の設定でもめっき付着量を少なくしめっき層を一層薄膜化できる。しかも、主ノズルおよび副ノズルの気体温度を両方とも溶融金属の融点以上にすることで、溶融金属の凝固に伴うトップドロスの発生も抑えられることがわかった。さらに、気体として不活性ガスを用いることで溶融金属の酸化を防止しトップドロスを低減できることや、主ノズルと副ノズルの気体密度比率を一定値以上とすることで効果的な溶融金属の掻き取りが可能となることもわかった。本発明は、上記知見に基づいてなされたものであり、その要旨は以下の通りである。
［１］溶融金属めっき浴に連続的に金属ストリップを浸漬するとともに、該溶融金属めっき浴から上方へ引き出された直後の前記金属ストリップ面にガスワイピングノズルから気体を吹きつけてめっき付着量を制御する溶融金属めっき鋼帯のワイピング方法であって、前記ガスワイピングノズルは、主ノズルと、該主ノズルの上側及び下側に、主ノズルから噴射される気体の噴射方向と交差する方向に傾斜し前記主ノズルから噴射される気体よりも低速の気体を噴射する副ノズルとを備え、前記主ノズルおよび前記副ノズルから噴射される気体の温度は溶融金属の融点以上であることを特徴とする連続溶融金属めっき鋼帯のワイピング方法。
［２］前記主ノズル及び副ノズルから噴射される気体は不活性ガスであることを特徴とする［１］に記載の連続溶融金属めっき鋼帯のワイピング方法。
［３］前記主ノズルから噴射される気体の気体密度ρ０と、前記副ノズルから噴射される気体密度ρ１との比Ｓ（Ｓ＝ρ０／ρ１）が、１．８０以上であることを特徴とする［１］または［２］に記載の連続溶融金属めっき鋼帯のワイピング方法。
【発明の効果】
【００１７】
本発明によれば、めっき付着量を少なくしめっき層の薄膜化を実現するとともに、スプラッシュおよびトップドロスに起因するめっき表面欠陥の発生を抑え、高品質の溶融金属めっき鋼帯をより安定して製造することができる。
【図面の簡単な説明】
【００１８】
【図１】本発明の実施に使用するガスワイピングノズルの一実施形態を示す縦断面図である。
【図２】図１に示すガスワイピングノズルの噴射口先端部の拡大図である。
【図３】従来の単一ノズル形式のガスワイピングノズルと本発明のガスワイピングノズルの作用を説明する図である。
【図４】溶融金属めっき鋼帯の製造設備を説明する概略図である。
【発明を実施するための形態】
【００１９】
まず、本発明で使用するガスワイピングノズルについて説明する。図１は本発明のガスワイピングノズルの一実施形態を示す縦断面図、図２は、図１のガスワイピングノズルの噴射口先端部の拡大図である。図１および図２において、Ａはガスワイピングノズル、Ｘは鋼帯、ｍは鋼帯Ｘの表面に付着した溶融金属である。
【００２０】
ガスワイピングノズルＡは、主ノズル１とその上側及び下側に設けられる副ノズル２ａ、２ｂとを備え、副ノズル２ａ、２ｂの気体噴射方向は主ノズル１の気体噴射方向（通常、鋼帯Ｘ面に対してほぼ直角方向である。）と交差する方向に傾斜し、主ノズル１からの気体噴流（以下、主噴流という。）に副ノズル２ａ、２ｂからの気体噴流（以下、副噴流という。）が合流するように構成されている。図２中のγａ、γｂは主ノズル１の気体噴流の噴射方向に対する副ノズル２ａ、２ｂの気体噴流の噴射方向の傾斜角である。
【００２１】
主ノズル１は上下の第１ノズル部材３ａ、３ｂを備え、この第１ノズル部材３ａ、３ｂの先端間が気体噴射口（ノズルスリット）４を形成している。また、この主ノズル１を構成する第１ノズル部材３ａ、３ｂの外側（上方および下方）には第２ノズル部材５ａ、５ｂが配置され、このうち第２ノズル部材５ａと第１ノズル部材３ａとにより副ノズル２ａが形成され、第２ノズル部材５ｂと第１ノズル部材３ｂとにより副ノズル２ｂが形成されている。そして、第１ノズル部材３ａと第２ノズル部材５ａの先端部間と、第１ノズル部材３ｂと第２ノズル部材５ｂの先端部間が、各々気体噴射口（ノズルスリット）６ａ、６ｂを形成している。このような主ノズル１と副ノズル２ａ、２ｂからなるノズル本体の縦断面形状は、先端に向かって先細りするテーパ形状となっている。
【００２２】
このガスワイピングノズルＡでは、主に主ノズル１からの主噴流で鋼帯表面の溶融金属の掻き取りが行われ、一方、副ノズル２ａ、２ｂからは主噴流よりも低速の副噴流が噴射される。この副噴流の効果により主ノズルから噴射されるガスの拡散が抑制されるため、鋼帯表面で気体噴流の衝突圧力が上昇し、また鋼帯通板方向の衝突圧力分布の圧力勾配が急峻になる。すなわち、従来のガスワイピングノズルと比べて、気体噴流が衝突する領域での衝突圧力が上昇することによりめっき掻き取り力が向上する。さらに、従来のガスワイピングノズルよりも狭い領域で効率的にめっきを掻き取れるため、同じめっき付着量を得る場合でも、気体圧力の設定を下げたり、ガスワイピングノズルと鋼帯の距離を大きくしたりすることでスプラッシュの発生を抑制できる。
【００２３】
次に、ガスワイピングノズルの形態や噴射するガスの条件による作用について、実験結果に基づいて説明する。図３は、従来の単一ノズル形式のガスワイピングノズル（副ノズルを有しないガスワイピングノズル）と、本発明のガスワイピングノズル（図１）の衝突圧力分布曲線を比較して示したものである。図３において、（ａ）は主噴流のみから成る従来型単一ノズル形式のワイピングガス（気体温度５０℃）の衝突圧力分布曲線、（ｂ）は図１のガスワイピングノズルで主噴流と副噴流の気体温度が５０℃である場合の衝突圧力分布曲線、（ｃ）は図１のガスワイピングノズルで主噴流と副噴流の気体温度が５００℃である場合の衝突圧力分布曲線、（ｄ）は図１のガスワイピングノズルで主噴流と副噴流の気体温度が５００℃であり、かつ主噴流の気体密度ρ０と副噴流の気体密度ρ１の比ＳがＳ＝１．８０を満たす場合の衝突圧力分布曲線である。（ｄ）において、主ノズルから噴射される気体は、空気、副ノズルから噴射される気体は、ヘリウムを３０％含有する空気である。また、本発明における気体密度は、下記式（１）から求めた。なお、噴射するガスの圧力および温度は、ガスワイピングノズル先端での圧力および温度を示す。また、δ０は便覧値から求めた。
δ１＝δ０×（１０１．３＋Ｐ１）／１０１．３・・・（１）
ただし、δ０：気体の温度Ｔ１における気体の密度（ｋｇ／ｍ３）
δ１：気体の密度（ｋｇ／ｍ３）（操業状態）
Ｐ１：気体の圧力（ｋＰａ（Ｇ））（操業状態）
とする。
【００２４】
図３において、ｂはノズルスリット幅（スリットギャップ）、ｙは気体噴流中心（ｙ＝０）からの鉛直方向距離であり、横軸のｙ／ｂは両者の比率を示す。ｙ＜０は気体噴流中心より下方側（溶融めっき槽側）、ｙ＞０は気体噴流中心より上方側（反溶融めっき槽側）を意味する。また、縦軸の衝突圧力比とは、（ａ）の衝突圧力分布曲線の最大圧力を基準（１．０）としたときの、他の条件における衝突圧力の比率を示す。
【００２５】
図３に示されるように、図１のガスワイピングノズルを使用した（ｂ）の衝突圧力分布曲線は、従来の単一ノズル形式のガスワイピングノズルによる（ａ）の衝突圧力分布に比べて衝突圧力分布曲線の圧力勾配が急峻に変化するとともに衝突圧力比の最大値が上昇している。（ａ）に比べて（ｂ）のめっき掻き取り力が向上していることがわかる。
【００２６】
本発明のガスワイピングノズルで主噴流と副噴流の温度を５００℃にした（ｃ）は、（ｂ）と同等の衝突圧力分布になっている。つまり、気体温度が上昇してもめっき掻き取り力は損なわれず、加えてめっき浴から引き出される溶融金属の冷却を防止し粘度の上昇を抑えられるため、初期付着量の低減が可能となり、同じ気体圧力の設定でもめっき付着量を少なくしめっき層を一層薄膜化できる。本発明では、主ノズルおよび副ノズルから噴射される気体の温度は融点（溶融亜鉛の融点は４２０℃）以上であることを特徴とする。これにより、初期付着量の低減のみならず、溶融金属の凝固により発生してめっき浴面に堆積するトップドロスも減少できる。本発明において、主ノズルおよび副ノズルから噴射される気体の温度は、より好ましくは、５００℃以上である。
【００２７】
本発明では、主ノズルおよび副ノズルから噴射される気体は不活性ガスにすることが好ましい。不活性ガスにすることにより、凝固反応だけでなく酸化反応で発生するトップドロスも減少可能になる。不活性ガスとしては、窒素、アルゴン、ヘリウム、二酸化炭素等が挙げられるが、これらに限定されるものでない。
【００２８】
図３において、主噴流と副噴流の温度が５００℃を満たし、かつ主噴流の気体密度が副噴流の気体密度よりも高い（ｄ）は、（ｃ）に比べて衝突圧力分布曲線の形状が急峻で衝突圧力が上昇している。すなわち、（ｃ）よりも（ｄ）のめっき掻き取り力が更に向上していることがわかる。これは、副噴流の比重が主噴流よりも小さいために、副噴流は最小限の混合で主噴流の外側を流れ主噴流の拡散を抑えるとともに、比重が軽い分だけ衝突圧力が低下することで上記のような衝突圧力分布曲線の変化が生じたと考えられる。主噴流の気体密度が大きい、または副噴流の気体密度が小さいほど圧力勾配を急峻にする効果は大きく、本発明では、主噴流の気体密度ρ０と副噴流の気体密度ρ１の比Ｓ（Ｓ＝ρ０／ρ１）が１．８０以上だとその効果が顕著となり、さらに好ましい。
【００２９】
本発明において、主ノズルおよび副ノズルに供給する噴射用気体の密度差を付与する方法は、特に限定されない。例えば主噴流と副噴流の気体温度差をつける、又は／及び噴射する気体を変更することが挙げられる。気体の温度を変更する方法としては、熱交換器で加熱昇温して供給する方法、焼鈍炉の燃焼排ガスと空気を混合する方法が考えられる。気体を変更する方法としては、主ノズルから噴射される気体と副ノズルから噴射される気体を異なる気体にすればよく、例えば、主ノズルに空気、副ノズルにヘリウムを使用する方法がある。しかし、噴射用気体の加熱方法はこれらに限定されるものでない。
【００３０】
また、本発明において、副ノズルの傾斜角度としては、ノズル詰まりの点から１７〜２３度が好ましい。
【実施例】
【００３１】
溶融亜鉛めっき鋼帯の製造ラインにおいて、溶融亜鉛めっき鋼帯の製造試験を行った。ガスワイピングノズルは、図１に示す主ノズルおよび主ノズルの上下に副ノズルを備えるものを用い、溶融亜鉛めっき浴面からのガスワイピングノズル高さ：４００ｍｍ、ガスワイピングノズル−鋼帯間距離：８ｍｍ、ノズルギャップは主ノズル、副ノズルともにすべて０．８ｍｍ、主ノズル先端と副ノズル先端の仕切りの厚さは０．５ｍｍ、主ノズルのガス噴射方向は鋼帯面に直角、副ノズルのガスの噴射方向は、主ノズルのガス噴射方向に対する傾斜角度を上下とも２０°とした。
【００３２】
板厚０．８ｍｍ×板幅１０００ｍｍの鋼帯を、ライン速度１６０ｍ／ｍｉｎ又は１２０ｍ／ｍｉｎで通板し、主ノズル及び副ノズルから噴射するガス圧力、ガス温度、ガス種を変化させ、めっき付着量、スプラッシュ発生量およびトップドロス量を調査した。なお、溶融亜鉛めっき浴温度は４６０℃とした。
【００３３】
主ノズル、副ノズルへの噴射用ガス供給は、常温のガスを熱交換器で所定温度まで加熱し、ブロアで所定圧力に加圧したものを供給した。
【００３４】
めっき付着量（ｇ／ｍ２）は、蛍光Ｘ線量を測定し検量線から片面あたりのめっき付着量（ｇ／ｍ２）を求めた。スプラッシュ発生量は、各製造条件で通過した鋼帯長さに対する、検査工程でスプラッシュ欠陥ありと判定された鋼帯長さの比率（％）である。トップドロス発生量は、１時間通板後に浴面に浮上しているトップドロスを柄杓で掬い上げ測定した重量（ｋｇ／ｈ）である。試験結果を表１に示す。
【００３５】
【表１】
2014055307.tif 000003
【００３６】
発明例１〜７および比較例１〜３は、ライン速度１６０ｍ／ｍｉｎで、付着量が一定（４２ｇ／ｍ２）の場合であって、主ノズルと副ノズルのガス圧力およびガス温度を変更したものである。なお、比較例１は特許文献３の発明例、比較例２は特許文献２の発明例に相当する。比較例３は発明例１の比較例に相当し、発明例１のガス温度５００℃より低い、ガス温度４００℃の例である。
【００３７】
比較例１、比較例２ともに副ノズルのガス温度を上昇するだけでは、トップドロス発生量は低減できなかった。これは副ノズルから噴出されるガスと主ノズルから噴出されるガスがノズル出口で混合され、鋼板衝突位置では溶融亜鉛の融点（４２０℃）を下回ったためと考えられる。比較例３では主ノズル及び副ノズルの温度を４００℃に上昇させたが、こちらも溶融亜鉛の融点以下であるため、効果はみられなかった。
【００３８】
これに対して、主ノズル及び副ノズルの温度を両方とも溶融亜鉛の融点以上とする発明例１〜３は、比較例１〜３に比べてスプラッシュ発生量およびトップドロス発生量が低減されている。これは、ガス温度を溶融亜鉛の融点以上にしたことにより、溶融金属の冷却を防止し粘度の上昇を抑えられたため、初期付着量が低減し、その結果、比較例よりも主ノズルのガス圧力を下げることが可能となり、スプラッシュ発生量が低くなったものと考えられる。また、溶融金属の凝固が防止できたため、トップドロス発生量も低くなったものと考えられる。主ノズルと副ノズルのガス温度が上昇するほど、めっき付着量一定となるガス圧力を下げることができると考えられるため、ガス温度を上昇させた発明例２では、さらにスプラッシュ発生量およびトップドロス発生量が低減した。また、発明例３では、主ノズルおよび副ノズルのガス種を不活性ガスである窒素にしたため、発明例１や発明例２に比べてトップドロス発生量も低減した。
【００３９】
発明例４と発明例５は、副ノズルのガス種とガス比を変更することによりガス密度比Ｓについて検討した結果である。なお、副ノズルのガス種の残部は空気である。発明例４は発明例３と同等のスプラッシュ発生量であったが、発明例５はより一層低減されている。これは密度比Ｓが増加し（１．８０以上）、衝突圧力が急峻になったためと考えられる。
【００４０】
発明例６と発明例７は、主ノズルと副ノズルのガス種を変更により、ガス密度比Ｓをさらに大きくした結果である。発明例６は、発明例１〜５と比較してスプラッシュ発生量をさらに低減できた。発明例７は、発明例１〜５と比較してスプラッシュ発生量とトップドロス発生量の両方が低減でき、発明例１〜７の中で最も顕著な効果を確認できた。これは、ガス密度比Ｓが最も高く、かつ主ノズル及び副ノズルに不活性ガスを使用しているためと考えられる。
【００４１】
発明例８は、めっき層の薄膜化を目的として、発明例７に対して主ノズルのガス圧を上昇させたものである。ガス圧を上昇させたことにより、発明例７と比べてスプラッシュ発生量は若干増加したものの、同じガス圧である比較例３と比べて付着量は４３％減少、トップドロスは５４％減少した。すなわち、同じガス圧でも、主ノズルと副ノズルのガス密度比Ｓを大きくすることで付着量を低減できた。さらに、ガス種を不活性ガスにすることにより、トップドロス発生量もより一層低減可能となった。
【００４２】
また、発明例９は、発明例８と同じ条件で、さらにめっき付着量を薄くするためにライン速度を１２０ｍｐｍに低下させたものである。その結果、付着量は２１ｇ／ｍ２まで低減できた。比較例４は、比較例２をベースとして、めっきを薄くするためにライン速度を１２０ｍｐｍに低下させ、さらに主ノズルガス圧力を高くしたものである。同じライン速度の発明例９よりも主ノズルガス圧力が高いにもかかわらず付着量は３０ｇ／ｍ２未満にならず、しかもスプラッシュ発生量およびトップドロス発生量は発明例９に比べて高い結果となった。このことからも、付着量、スプラッシュ発生量およびトップドロス発生量をともに低減するためには、副ノズルだけでなく主ノズルの気体温度も溶融金属の融点以上に上げることが重要であるとわかる。
【産業上の利用可能性】
【００４３】
本発明は、めっき付着量を少なくしめっき層の薄膜化を実現でき、かつスプラッシュおよびトップドロスに起因するめっき表面欠陥の発生を抑えられるので、高品質の溶融金属めっき鋼帯をより安定して製造する方法として利用することができる。
【符号の説明】
【００４４】
Ｘ            鋼帯
Ａ            ガスワイピングノズル
ｍ            鋼帯表面に付着した溶融金属
１            主ノズル
２ａ、２ｂ    副ノズル
３ａ、３ｂ    第１ノズル部材
４            気体噴射口（主ノズルスリット）
５ａ、５ｂ    第２ノズル部材
６ａ、６ｂ    気体噴射口（副ノズルスリット）
２０          めっき浴
２１          ガスワイピングノズル
２２          シンクロール
２３          サポートロール
２４          ロール
【図１】
2014055307.tif 000004
【図２】
2014055307.tif 000005
【図３】
2014055307.tif 000006
【図４】
2014055307.tif 000007